(57)【要約】【課題】  優れた曲げ加工性、耐熱性を有するポストフォーム化粧板を得る。【解決手段】  樹脂含浸化粧紙と複数枚の樹脂含浸コア紙と、２枚の樹脂含浸コア紙を、架橋性を有する軟質接着剤で貼り合わせたラミネート材とを積層し、熱圧成形する。該樹脂含浸化粧紙としてはメラミン樹脂含浸紙、樹脂含浸コア紙としてはフェノール樹脂含浸紙を用い、ラミネート材は少なくとも該樹脂含浸化粧紙の直下に配する。接着剤としては、アクリル系接着剤、ウレタン系接着剤を用いる。【選択図】  図２
2006224414.tif 000002
【特許請求の範囲】
【請求項１】
樹脂含浸化粧紙と複数枚の樹脂含浸コア紙とからなり、少なくとも該樹脂含浸化粧紙の直下には、２枚の樹脂含浸コア紙を架橋性を有する軟質接着剤で貼り合わせたラミネート材が配され、熱圧成形されてなることを特徴とするポストフォーム化粧板。
【請求項２】
該軟質接着剤が湿気硬化型ポリウレタン接着剤であることを特徴とする請求項１記載のポストフォーム化粧板。
【発明の詳細な説明】
【技術分野】
【０００１】
本発明は、ポストフォーム化粧板に関する。
【背景技術】
【０００２】
従来、メラミン樹脂化粧板のポストフォーム加工性を向上させるため、表層のメラミン樹脂、及びコア層のフェノール樹脂を可塑化させる方法が知られている。
また、樹脂含浸コア紙の層間に熱可塑性フィルムを挿入し、樹脂含浸化粧紙と一体成形し、ポストフォーム加工時の層間ズレを利用した曲げ加工方法が提案されている。
更に、メラミン樹脂化粧板の曲げ加工部分の裏面を切削し薄肉部を形成する方法も知られている。
【０００３】
【特許文献１】特開平７−６０９２９
【特許文献２】特開平７−２４６６７８
【特許文献３】特開平８−１８５０
【発明の開示】
【発明が解決しようとする課題】
【０００４】
しかしながら、樹脂の可塑化を進めると、表面硬度、耐熱性、耐水性、耐汚染性が劣るようになり限界があった。
また、熱可塑性フィルムを挿入する方法では、耐熱性に劣り、ポストフォーム加工時に層間剥離が起こりやすく、高温下での小Ｒ曲げに限界があった。
更に、裏面を切削する方法は、精度が要求され、搬送中に薄肉部で折れることがあった。
【課題を解決するための手段】
【０００５】
本発明はかかる状況に鑑み検討されたもので以下のことを特徴とする発明である。すなわち、請求項１記載の発明は、樹脂含浸化粧紙と複数枚の樹脂含浸コア紙とからなり、少なくとも該樹脂含浸化粧紙の直下には、２枚の樹脂含浸コア紙を架橋性を有する軟質接着剤で貼り合わせたラミネート材が配され、熱圧成形されてなることを特徴とするポストフォーム化粧板である。
【発明の効果】
【０００６】
本発明により、優れた曲げ加工性、耐熱性を有するポストフォーム化粧板となる。
以下、本発明について詳細に説明する。
【発明を実施するための最良の形態】
【０００７】
樹脂含浸化粧紙としては、化粧板用の化粧紙に熱硬化性樹脂を主な成分とする樹脂液を含浸した樹脂含浸化粧紙が挙げられ、熱硬化性樹脂としては、アミノ−ホルムアルデヒド樹脂、ジアリルフタレート樹脂、不飽和ポリエステル樹脂、或いはこれらの混合物が挙げられ、とりわけ、硬度、耐衝撃性に優れるアミノ−ホルムアルデヒド樹脂を用いるのが好ましい。
【０００８】
前記のアミノ−ホルムアルデヒド樹脂は、アミノ化合物、例えばメラミン、尿素、ベンゾグアナミン、アセトグアナミンなどとホルムアルデヒドを反応させた初期縮合物のほか、メチルアルコール、ブチルアルコールなどの低級アルコ−ルによるエ−テル化、パラトルエンスルホンアミドなどの可塑化を促す変性剤で変性されたものが適用できる。中でも耐摩耗性、耐熱性、耐水性、寸法安定性、耐久性等の諸物性に優れるメラミン−ホルムアルデヒド樹脂が好ましい。
【０００９】
樹脂含浸コア紙には、化粧板用のコア紙、例えば、クラフト紙にアミノ−ホルムアルデヒド樹脂、ジアリルフタレート樹脂、不飽和ポリエステル樹脂、フェノール樹脂などの熱硬化性樹脂を主な成分と樹脂液を含浸したものが用いられ、とりわけ耐熱性、耐水性に優れるフェノール樹脂を用いるのが好ましい。
【００１０】
フェノール樹脂は、フェノール類とアルデヒド類とをフェノール性水酸基１モルに対してアルデヒド類を１〜３モルの割合で塩基性触媒下或いは酸性触媒下にて反応させて得られるもので、フェノール類としては、フェノール、クレゾール、キシレノール、オクチルフェノール、フェニルフェノール、ビスフェノールＡ、ビスフェノールＳ、ビスフェノールＦなどが挙げられ、アルデヒド類としては、ホルムアルデヒド、パラホルムアルデヒド、グリオキザールなどが挙げられる。
また、必要に応じてパラトルエンスルフォンアミド、桐油、燐酸エステル類、グリコール類などの可塑化を促す変性剤で変性されたものも適用できる。塩基性触媒としては、ナトリウム、カリウムなどのアルカリ金属、及びマグネシウム、カルシウムなどのアルカリ土類金属の酸化物や水酸化物、及びトリエチルアミン、トリエタノールアミンなどのアミン類、アンモニアが挙げられ、酸性触媒としては、パラトルエンスルフォン酸、塩酸などが挙げられる。
【００１１】
本発明で用いるラミネート材は、少なくとも２枚の樹脂含浸コア紙を架橋性を有する軟質接着剤で貼り合わせたもので、このラミネート材は少なくとも１枚、樹脂含浸化粧紙の直下に配して積層し、熱圧成形すると本発明のポストフォーム化粧板が得られる。接着剤層の厚みは２０〜４０μｍ、加熱温度１１０〜１８０℃、加圧条件２０〜１００ｋｇ／ｃｍ２の成形条件であればよく特に制限はない。
【００１２】
架橋性を有する軟質接着剤は硬化後も柔軟であり曲げ加工に追従することから本発明では好適に用いられ、例えば、アクリル接着剤、ウレタン系接着剤、アミド系接着剤などの架橋型のものが挙げられるが、特に耐熱性、耐密着性に優れるウレタン系接着剤が好ましい。
【００１３】
アクリル系架橋型接着剤としては、アクリル酸ブチル、アクリル酸エチル、２−エチルヘキシルアクリレートなどの接着性を付与するガラス転移温度（Ｔｇ）が低い主モノマー成分とし、アクリル酸、メタクリル酸、ヒドロキシエチルメタクリレート、ヒドロキシエチルアクリレート、アクリルアミド、アクリロニトリルなどの架橋や接着性改良のための官能基モノマーと共重合することで得られたアクリル共重合体を架橋剤にて架橋したものであり、架橋剤としては、イソシアネート系、メラミン系、エポキシ系、アルキレート系等が挙げられる。
【００１４】
ポリウレタン系架橋型接着剤は、ポリイソシアネ−ト化合物とポリオ−ル化合物とを架橋剤を用いて架橋反応させたものが挙げられ、架橋基としては、尿素、メラミン等のアミン化合物のメチロール基、湿気硬化性を有するポリウレタン中のイソシアネート基などが挙げられる。
【００１５】
以下、実施例を挙げてより詳細に説明するが、具体例を示すものでこれに限定するものではない。
【実施例】
【００１６】
実施例１
メラミン樹脂含浸化粧紙
坪量１００ｇ／ｍ２の無地の化粧紙に、メラミン−ホルムアルデヒド樹脂からなる樹脂液を数１で示す含浸率が１００％となるように含浸して樹脂含浸化粧紙を得た。
【数１】
2006224414.tif 000003
フェノール樹脂含浸紙
１９８ｇ／ｍ２のクラフト紙に、フェノール樹脂を主な成分とする樹脂液を式１で示す含浸率が１００％となるように含浸し、フェノール樹脂含浸紙を得た。
ラミネート材
図１に示すように、前記のフェノール樹脂含浸紙を２枚、湿気硬化型ポリウレタン接着剤（アイカ工業株式会社製  Ｗ−２００１）で塗布厚みが３０μｍになるように塗布して貼り合わせラミネート材を得た。尚、図１中では乾燥炉が図示されていないが、乾燥を必要とする接着剤を用いる場合は乾燥炉が設けられる。
ポストフォーム化粧板
下から順に、フェノール樹脂含浸紙を１枚、ラミネート材を１枚、メラミン樹脂含浸化粧紙を１枚、積層し、その上のフラットなステンレス鋼板を配して、平板プレス機にて、温度１２０℃、圧力６０ｋｇ／ｃｍ２、時間９０分の条件で熱圧し、実施例１のポストフォーム化粧板を得た。
【００１７】
比較例１
実施例１においてラミネート材を用いず、下から順に、フェノール樹脂含浸紙を３枚、メラミン樹脂含浸化粧紙を１枚、積層し、その上のフラットなステンレス鋼板を配して、平板プレス機にて、温度１２０℃、圧力６０ｋｇ／ｃｍ２、時間９０分の条件で熱圧し、比較例１の化粧板を得た。
【００１８】
比較例２
実施例１においてラミネート材を用いず、下から順に、フェノール樹脂含浸紙を１枚、厚み２０μｍポリアミドフィルムを１枚、フェノール樹脂含浸紙を１枚、厚み２０μｍポリアミドフィルムを１枚、フェノール樹脂含浸紙を１枚、メラミン樹脂含浸化粧紙を１枚、積層し、その上のフラットなステンレス鋼板を配して、平板プレス機にて、温度１２０℃、圧力６０ｋｇ／ｃｍ２、時間９０分の条件で熱圧し、比較例２の化粧板を得た。
【００１９】
評価結果を表１に示す。
【表１】
2006224414.tif 000004
【００２０】
評価方法は以下の通りとした。
Ｐｆ性：ＪＩＳ  Ｋ６９０２の曲げ加工性に準じて行い異常なきを○、クラック有りを×とした。
耐熱性：ＪＩＳ  Ｋ６９０２に準じて行い異常なきを○、フクレ有りを×とした。
【図面の簡単な説明】
【００２１】
【図１】ラミネート材を得る装置の側面図。
【図２】本発明のポストフォーム化粧板の構成断面図。
【符号の説明】
【００２２】
１  樹脂含浸化粧紙
２  ラミネート材
３  樹脂含浸コア紙
【図１】
2006224414.tif 000005
【図２】
2006224414.tif 000006